(57)【要約】 【課題】      優れた衝撃強度と耐加水分解性を有する熱可塑性樹脂組成物を提供する。【解決手段】  ポリオルガノシロキサン成分（ａ−１）５〜１４質量％及びポリアルキル（メタ）アクリレートゴム成分（ａ−２）９５〜８６質量％を含む複合ゴム成分（ａ）８５〜９５質量％及びグラフト成分（ｂ）１５〜５質量％からなる複合ゴム系グラフト共重合体であって、グラフト成分（ｂ）中のポリアルキルメタクリレート成分が５０〜９９質量％及びポリアルキルアクリレート成分が５０〜１質量％であり、グラフト成分（ｂ）のガラス転移温度が５０〜９９℃であり、実質的にアルミニウムイオンを含まない複合ゴム系グラフト共重合体及びその熱可塑性樹脂組成物。【選択図】        なし【特許請求の範囲】
【請求項１】
ポリオルガノシロキサン成分（ａ−１）５〜１４質量％及びポリアルキル（メタ）アクリレートゴム成分（ａ−２）９５〜８６質量％を含有する複合ゴム成分（ａ）８５〜９５質量％並びにグラフト成分（ｂ）１５〜５質量％からなる複合ゴム系グラフト共重合体であって、グラフト成分中のポリアルキルメタクリレート成分が５０〜９９質量％及びポリアルキルアクリレート成分が５０〜１質量％であり、グラフト成分のガラス転移温度が５０〜９９℃であり、実質的にアルミニウムイオンを含まない複合ゴム系グラフト共重合体。
【請求項２】
請求項１記載の複合ゴム系グラフト共重合体１〜１４質量％及び熱可塑性樹脂９９〜８６質量％を含む熱可塑性樹脂組成物。
【発明の詳細な説明】
【技術分野】
【０００１】
本発明は、衝撃強度発現性及び耐加水分解性のバランスに優れた複合ゴム系グラフト共重合体、並びに、これを用いた熱可塑性樹脂組成物に関する。
【背景技術】
【０００２】
ＯＡ機器、自動車用途等に使用されるポリカーボネート系樹脂をはじめとする熱可塑性樹脂は、機械的性質、化学的性質が優れている樹脂であるため、広く各分野に用いられているが、低温における耐衝撃性が低いことが問題として挙げられている。又、リサイクル性等の観点から、熱安定性が要求されている。
【０００３】
耐衝撃性の改良に関しては、ＭＢＳ樹脂等のグラフト共重合体の添加が有効とされている。
【０００４】
しかしながら、ＭＢＳ樹脂等のブタジエン系ゴム成分を用いたものにおいては、樹脂中に二重結合があるために、耐候性などが低下する恐れがある。
【０００５】
これを改良するために、例えば特許文献１では、ポリオルガノシロキサンゴムとポリ(メタ)アクリルゴムからなる複合ゴムにビニル系単量体をグラフト重合させた複合ゴム系グラフト共重合体が有効であることが知られている。
【０００６】
又、特許文献２及び３において、耐加水分解性、耐熱着色性などの熱安定性の改良には、ヒンダートフェノール系、チオ系、リン系などの安定剤の添加が有効とされている。
【０００７】
しかしながら、ポリオルガノシロキサンゴムとポリ(メタ)アクリルゴムからなる複合ゴムにビニル系単量体をグラフト重合させた複合ゴム系グラフト共重合体を用いる方法（特許文献１）では、ポリオルガノシロキサンの量が多いために、添加量によっては、熱可塑性樹脂組成物の色調を変化させやすい恐れがある。又、比較例としてポリオルガノシロキサンの量が少ないものが挙げられているが、複合ゴム系グラフト共重合体中の複合ゴム成分の量が少ないために、十分な衝撃強度が得られない恐れがある。
【０００８】
又、安定剤を添加する方法（特許文献２及び３）においては、安定剤の添加量によっては、ポリカーボネート樹脂等の加水分解を促進する恐れがある。
【特許文献１】特開２００４−３４６２７１号公報
【特許文献２】特許３２５００５０号公報
【特許文献３】特開平０１−２９７４０２号公報
【発明の開示】
【発明が解決しようとする課題】
【０００９】
本発明の目的は、優れた衝撃強度と耐加水分解性を有する熱可塑性樹脂組成物を得ることである。
【課題を解決するための手段】
【００１０】
本発明は、ポリオルガノシロキサン成分（ａ−１）５〜１４質量％及びポリアルキル（メタ）アクリレートゴム成分（ａ−２）９５〜８６質量％を含む複合ゴム成分（ａ）８５〜９５質量％及びグラフト成分（ｂ）１５〜５質量％からなる複合ゴム系グラフト共重合体であって、グラフト成分（ｂ）中のポリアルキルメタクリレート成分が５０〜９９質量％及びポリアルキルアクリレート成分が５０〜１質量％であり、グラフト成分（ｂ）のガラス転移温度が５０〜９９℃であり、実質的にアルミニウムイオンを含まない複合ゴム系グラフト共重合体及びその熱可塑性樹脂組成物である。
【発明の効果】
【００１１】
本発明の方法によれば、衝撃強度と優れた耐加水分解性を両立する熱可塑性樹脂組成物を得ることができる。
【発明を実施するための最良の形態】
【００１２】
本発明のグラフト共重合体は、ポリオルガノシロキサン成分（ａ−１）とポリアルキル（メタ）アクリレート成分（ａ−２）を含有する複合ゴム（ａ）に、ポリアルキルメタクリレート成分とポリアルキルアクリレート成分からなる単量体混合物をグラフト重合した後に、実質的にアルミニウムイオンを含まない水溶液で凝析固化することによって得られる。
【００１３】
複合ゴム（ａ）は、ポリオルガノシロキサン成分（ａ−１）５〜１４質量％と、ポリアルキル（メタ）アクリレート成分（ａ−２）９５〜８６質量％を含有する。ポリオルガノシロキサン成分（ａ−１）が少なすぎる場合には、低温での衝撃強度を十分に発揮できない恐れがあり、多すぎる場合には、コストアップに繋がる恐れがある。
【００１４】
本発明に用いられるポリオルガノシロキサンとしては、特に限定されるものではないが、好ましくはビニル重合性官能基を含有するポリオルガノシロキサンである。ビニル重合性官能基を含有するポリオルガノシロキサンであれば、ポリアルキル（メタ）アクリレート成分を重合する際に、ポリアルキル（メタ）アクリレート単量体成分と複合化することができる。
【００１５】
ポリオルガノシロキサンの製造に用いるジメチルシロキサンとしては、３量体以上のジメチルシロキサン系環状体が挙げられ、３〜７量体のものが好ましい。具体的には、ヘキサメチルシクロトリシロキサン、オクタメチルシクロテトラシロキサン、デカメチルシクロペンタシロキサン、ドデカメチルシクロヘキサシロキサン等が挙げられる。これらは単独又は二種以上混合して用いられる。
【００１６】
又、ビニル重合性官能基含有シロキサンは、ビニル重合性官能基を含有しかつジメチルシロキサンとシロキサン結合を介して結合しうる単量体と、前記単量体とを共重合したものである。ジメチルシロキサンとの反応性を考慮するとビニル重合性官能基を含有する各種アルコキシシラン化合物を用いることが好ましい。具体的には、β−メタクリロイルオキシエチルジメトキシメチルシラン、γ−メタクリロイルオキシプロピルジメトキシメチルシラン、γ−メタクリロイルオキシプロピルメトキシジメチルシラン、γ−メタクリロイルオキシプロピルトリメトキシシラン、γ−メタクリロイルオキシプロピルエトキシジエチルシラン、γ−メタクリロイルオキシプロピルエトキシジエトキシメチルシラン及びδ−メタクリロイルオキシブチルジエトキシメチルシラン等のメタクリロイルオキシシラン、 テトラメチルテトラビニルシクロテトラシロキサン等のビニルシロキサン、ｐ−ビニルフェニルジメトキシメチルシラン等のビニルフェニルシラン、さらにγ−メルカプトプロピルジメトキシメチルシラン、γ−メルカプトプロピルトリメトキシシラン等のメルカプトシロキサンが挙げられる。なお、これらビニル重合性官能基含有シロキサンは単独で又は二種以上の混合物として用いることができる。
【００１７】
シロキサン系架橋剤としては、３官能性又は４官能性のシラン系架橋剤、 例えばトリメトキシメチルシラン、トリエトキシフェニルシラン、テトラメトキシシラン、テトラエトキシシラン、テトラブトキシシラン等が用いられる。
【００１８】
上記ポリオルガノシロキサンの製造は、具体的には、例えば、ジオルガノシロキサンとビニル重合性官能基含有シロキサンからなる混合物又はさらに必要に応じてシロキサン系架橋剤を含む混合物を乳化剤と水によって乳化させたラテックスを、高速回転による剪断力で微粒子化するホモミキサーや、高圧発生機による噴出力で微粒子化するホモジナイザー等を使用して微粒子化した後、酸触媒を用いて高温下で重合させ、次いでアルカリ性物質により酸を中和することにより行うことができる。
【００１９】
重合に用いる酸触媒の添加方法としては、シロキサン混合物、乳化剤及び水とともに混合する方法と、シロキサン混合物が微粒子化されたラテックスを高温の酸水溶液中に一定速度で滴下する方法等があるが、ポリオルガノシロキサン粒子径の制御のしやすさを考慮すると、シロキサン混合物が微粒子化されたラテックスを高温の酸水溶液中に一定速度で滴下する方法が好ましい。
【００２０】
シロキサン混合物、乳化剤、水及び／ 又は酸触媒を混合する方法は、高速攪拌による混合、ホモジナイザーなどの高圧乳化装置による混合などがあるが、ホモジナイザーを使用する方法はポリオルガノシロキサンラテックスの粒子径の分布が小さくなるので好ましい方法である。
【００２１】
又、ポリオルガノシロキサンの製造の際に用いる乳化剤としては、アニオン系乳化剤が好ましく、特にアルキルベンゼンスルホン酸ナトリウム、ポリオキシエチレンノニルフェニルエーテル硫酸エステルナトリウムなどの中から選ばれた乳化剤が使用される。特にアルキルベンゼンスルホン酸ナトリウム、ラウリル硫酸ナトリウムなどが好ましい。
【００２２】
ポリオルガノシロキサンの重合に用いられる酸触媒としては、脂肪族スルホン酸、脂肪族置換ベンゼンスルホン酸、脂肪族置換ナフタレンスルホン酸などのスルホン酸類及び硫酸、塩酸、硝酸などの鉱酸類などが挙げられる。これらの酸触媒は、単独で又は２種以上を組み合わせて用いることができる。又、これらのうちでは、ポリオルガノシロキサンラテックスの安定化作用にも優れている点で脂肪族置換ベンゼンスルホン酸が好ましく、ｎ −ドデシルベンゼンスルホン酸が特に好ましい。又、ｎ−ドデシルベンゼンスルホン酸と硫酸などの鉱酸とを併用すると、ポリオルガノシロキサンラテックスの乳化剤成分に起因する樹脂組成物の外観不良を低減させることができる。
【００２３】
重合の停止は、反応液を冷却し、さらにラテックスを苛性ソーダ、苛性カリ、炭酸ナトリウムなどのアルカリ性物質により中和することによって行うことができる。
【００２４】
複合ゴム（ａ）中のポリオルガノシロキサン成分（ａ−１）は５〜１４質量％及びポリアルキル（メタ）アクリレートゴム成分（ａ−２）は９５〜８６質量％含有される。ポリオルガノシロキサン成分（ａ−１）が多すぎる場合には、コストアップに繋がる恐れがあり、少なすぎる場合には、低温強度の向上効果が低くなる。
【００２５】
ポリオルガノシロキサン成分（ａ−１）とポリアルキル（メタ） アクリレートゴム成分（ａ−２）を含有する複合ゴム（ａ）は、前述したポリオルガノシロキサン成分のラテックス中ヘアルキル（メタ） アクリレート成分を添加し、通常のラジカル重合開始剤を作用させて重合することによって調製することができる。アルキル（メタ） アクリレートを添加する方法としては、ポリオルガノシロキサン成分のラテックスと一括で混合する方法とポリオルガノシロキサン成分のラテックス中に一定速度で滴下する方法がある。なお、得られるグラフト共重合体を含む樹脂組成物の耐衝撃性を考慮すると、ポリオルガノシロキサン成分のラテックスとを一括で混合する方法が好ましい。
【００２６】
アルキル（メタ）アクリレートとしては、例えばメチルアクリレート、エチルアクリレート、ｎ−プロピルアクリレート、ｎ−ブチルアクリレート、２−エチルヘキシルアクリレート等のアルキルアクリレート及びヘキシルメタクリレート、２−エチルヘキシルメタクリレート、ｎ−ラウリルメタクリレート等のアルキルメタクリレートが挙げられ、これらを単独で又は二種以上併用して用いることができる。
【００２７】
又、グラフト共重合体を含む樹脂組成物の耐衝撃性及び成形光沢を考慮すると、特にｎ −ブチルアクリレートの使用が好ましい。
【００２８】
前記アルキル（メタ）アクリレート重合時には、多官能性アルキル（メタ）アクリレートを併用することができる。多官能性アルキル（メタ）アクリレートとしては、例えばアリルメタクリレート、エチレングリコールジメタクリレート、プロピレングリコールジメタクリレート、１，３−ブチレングリコールジメタクリレート、１，４−ブチレングリコールジメタクリレート、トリアリルシアヌレート、トリアリルイソシアヌレート等が挙げられ、これらを単独で又は二種以上併用して用いることができる。
【００２９】
重合に用いるラジカル重合開始剤としては、過酸化物、アゾ系開始剤又は酸化剤・還元剤を組み合わせたレドックス系開始剤が用いられる。本発明においては、レドックス系開始剤、特に硫酸第一鉄・エチレンジアミン四酢酸二ナトリウム塩・ロンガリット・ハイドロパーオキサイドを組み合わせた系を用いることが好ましい。
【００３０】
本発明においては、使用する硫酸第一鉄の量は、グラフト共重合体ラテックス１００質量部に対して、０ ．０００１〜２ｐｐｍであることが好ましい。より好ましくは０．００ １〜１ｐｐｍである。硫酸第一鉄の量が０．０００１ｐｐｍ未満の場合、重合効率が低下する恐れがあり、多すぎる場合には、グラフト共重合体を熱可塑性樹脂に配合したときの耐加水分解性が低下する傾向にある。
【００３１】
グラフト成分（ｂ）中のポリアルキルメタクリレート成分の含有量は５０〜９９質量％及びポリアルキルアクリレート成分の含有量は５０〜１質量％である。ポリアルキルメタクリレート成分とポリアルキルメタクリレート成分の共重合体であることにより、解重合を抑制することができ、熱安定性に優れる。ポリアルキルメタクリレート成分が多すぎる場合には、解重合を十分に抑制できない恐れがあり、少なすぎる場合には、ガラス転移温度が低くなりすぎるために、複合ゴム系グラフト共重合体の取り扱い性が低下する恐れがある。
【００３２】
本発明の複合ゴム系グラフト共重合体は、複合ゴム（ａ）の存在下に、アルキルメタクリレート成分とアルキルアクリレート成分の混合物をラジカル重合させることにより得られる。
【００３３】
グラフト重合は、複合ゴム重合体を含むラテックスにビニル系単量体を加え、ラジカル重合法により一段で又は多段で重合する。重合に用いるラジカル重合開始剤としては、過酸化物、アゾ系開始剤又は酸化剤と還元剤を組み合わせたレドックス系開始剤が用いられる。それらのうちでは、レドックス系開始剤が好ましく、特に硫酸第一鉄・エチレンジアミン四酢酸二ナトリウム塩・ロンガリット・ハイドロパーオキサイドを組み合わせた系が好ましい。
【００３４】
又、上記のようにして調製されるゴムグラフト共重合体の粒子径は、特に限定されるものではないが、得られるグラフト共重合体を含む樹脂組成物の耐衝撃性と成形物表面外観を考慮すると、上記ゴムグラフト共重合体の平均粒子径は０．１μｍ〜８００μｍの範囲にあることが好ましい。平均粒子径が０．１μｍ未満になると、樹脂組成物から得られる成形物の耐衝撃性が低下する傾向にあり、又平均粒子径が８００μｍ を越えると、樹脂組成物から得られる成形物の耐衝撃性が低下するとともに成形表面外観が悪化する傾向にある。
【００３５】
グラフト重合において用いるビニル系単量体中にはグラフトポリマーの分子量やグラフト率を調製するための各種連鎖移動剤やグラフト交叉剤を添加することができる。
【００３６】
重合方法としては、一段又は二段以上の多段重合が可能である。多段重合の際は、重合に用いる単量体の一部を反応系内にあらかじめ仕込んでおき、重合開始後、残りの単量体を一括添加、分割添加又は連続添加する方式とすることが好ましい。このような重合方式をとることで、良好な重合安定性が得られ、かつ所望の粒径及び粒径分布を有するラテックスを安定に得ることができる
用いるビニル系単量体としては、特に限定はないが、例えばスチレン、α−メチルスチレン、ビニルトルエン等の芳香族アルケニル化合物、メチルメタクリレート、エチルメタクリレート、２−エチルヘキシルメタクリレート等のメタクリル酸エステル、メチルアクリレート、エチルアクリレート、ブチルアクリレート等のアクリル酸エステル、アクリロニトリル、メタクリロニトリル等のシアン化ビニル化合物である。これらの単量体は単独又は二種以上併用して用いることができる。
【００３７】
グラフト成分（ｂ）のガラス転移温度は５０〜９９℃である。ガラス転移温度が高すぎる場合には、グラフト共重合体から実質的にアルミニウムイオンを含まない条件での回収が困難になる恐れがある。又、低すぎる場合には、グラフト共重合体の保存安定性を低下する恐れがある。
【００３８】
複合ゴム系グラフト共重合体中の複合ゴム成分（ａ）は８５〜９５質量％及びグラフト成分（ｂ）は１５〜５質量％である。ゴム成分が多すぎる場合には、グラフト共重合体の保存安定性を低下する恐れがあり、少なすぎる場合には、衝撃強度向上効果が低くなる。
【００３９】
グラフト重合の方法としては、乳化重合法が用いられる。グラフト重合の際には、重合ラテックスを安定化させ、さらにグラフト共重合体の平均粒子径を制御するために乳化剤を添加することができる。乳化剤としては、安定化効果、グラフト共重合体の物性を考えると、スルホン酸系塩化合物及び／ 又は硫酸系塩化合物が好ましい。
【００４０】
スルホン酸系塩化合物及び／ 又は硫酸系塩化合物としては、ドデシルベンゼンスルホン酸ナトリウム、アルキルジフェニルエーテルジスルホン酸ナトリウム、ラウリル硫酸ナトリウム等を用いるが好ましい。安定化効果と物性とのバランスを考慮すると、ラウリル硫酸ナトリウムが特に好ましい。
【００４１】
又、重合安定性を向上させる目的で、乳化分散剤を使用することができる。乳化分散剤としては、β−ナフタレンスルホン酸ホルマリン縮合物のナトリウム塩などが使用できる。該乳化剤は、一種又は二種以上を使用することができる。
【００４２】
得られたグラフト共重合体ラテックスは、適当な酸化防止剤や添加剤を加え、あるいは添加せずに、凝析、熱処理固化して脱水した後、乾燥等の方法により、粉末状のグラフト共重合体とされる。
【００４３】
本発明の複合ゴム系グラフト共重合体の回収方法としては金属塩化合物、酸による湿式凝固回収、噴霧回収が使用される。湿式凝固にて回収する場合、アルカリ金属塩化合物、特に好ましくはアルカリ土類金属塩化合物、例えば硫酸マグネシウム、酢酸カルシウム、塩化カルシウム等を使用することができる。
【００４４】
本発明の複合ゴム系グラフト共重合体は、実質的にアルミニウムイオンを含まないことを特徴とする。アルミニウムイオンを含む場合には、マトリクス樹脂の熱安定性を低下させる恐れがある。
【００４５】
乳化剤と凝固剤から生成する塩が強酸塩であるものはイオン化しにくく、熱可塑性樹脂等の熱分解等により発生するラジカルと反応しないため、着色性物質の形成が起こりにくくなっていると共に加水分解反応も促進しないため、耐熱着色性、耐加水分解性が優れるものと考える。
【００４６】
本発明の複合ゴム系グラフト共重合体は、任意の熱可塑性樹脂に配合される。
【００４７】
熱可塑性樹脂樹脂の具体例としては、ポリプロピレン（ＰＰ）、ポリエチレン（ＰＥ）などのオレフィン系樹脂、ポリスチレン（ＰＳ） 、ハイインパクトポリスチレン（ＨＩＰＳ）、（メタ）アクリル酸エステル・スチレン共重合体（ＭＳ）、スチレン・アクリロニトリル共重合体（ＳＡＮ） 、スチレン・無水マレイン酸共重合体（ＳＭＡ）、ＡＢＳ、ＡＳＡ、ＡＥＳなどのスチレン系樹脂（Ｓｔ系樹脂）、ポリメタクリル酸メチル（ＰＭＭＡ）などのアクリル系樹脂（Ａｃ系樹脂）、ポリカーボネート系樹脂（ＰＣ系樹脂）、ポリアミド系樹脂（ＰＡ系樹脂）、ポリエチレンテレフタレート（ＰＥＴ）やポリブチレンテレフタレート（ＰＢＴ）などのポリエステル系樹脂（ＰＥｓ系樹脂）、（変性）ポリフェニレンエーテル系樹脂（ＰＰＥ系樹脂）、ポリオキシメチレン系樹脂（ＰＯＭ 系樹脂）、ポリスルフォン系樹脂（ＰＳＯ系樹脂）、ポリアリレート系樹脂（ＰＡｒ系樹脂）、ポリフェニレン系樹脂（Ｐ ＰＳ系樹脂）、熱可塑性ポリウレタン系樹脂（ＰＵ系樹脂）などのエンジニアリングプラスチックス、スチレン系エラストマー、オレフィン系エラストマー、塩化ビニル系エラストマー、ウレタン系エラストマー、ポリエステル系エラストマー、ポリアミド系エラストマー、フッ素系エラストマー、１，２−ポリブタジエン、トランス１，４−ポリイソプレンなどの熱可塑性エラストマー（ＴＰＥ）、ＰＣ／ＡＢＳなどのＰＣ系樹脂／Ｓｔ系樹脂アロイ、ＰＶＣ／ＡＢＳなどのＰＶＣ 系樹脂／Ｓｔ系樹脂アロイ、ＰＡ／ＡＢＳなどのＰＡ系樹脂／Ｓｔ系樹脂アロイ、ＰＡ系樹脂／ＴＰＥアロイ、ＰＡ／ＰＰなどのＰＡ系樹脂／ポリオレフィン系樹脂アロイ、ＰＢＴ系樹脂／ＴＰＥ、ＰＣ／ＰＢＴなどのＰＣ系樹脂／Ｐ Ｅｓ系樹脂アロイ、ポリオレフィン系樹脂／ＴＰＥ、ＰＰ／ＰＥなどのオレフィン系樹脂どうしのアロイ、ＰＰＥ／ＨＩＰＳ、ＰＰＥ／ＰＢＴ、ＰＰＥ／ＰＡなどのＰＰＥ系樹脂アロイ、ＰＶＣ／ＰＭＭＡなどのＰＶＣ系樹脂／Ａｃ系樹脂アロイなどのポリマーアロイ等や、硬質、半硬質、軟質塩化ビニル樹脂等が挙げられる。
【００４８】
本発明の熱可塑性樹脂組成物は、複合ゴム系グラフト共重合体１〜１４質量％及び熱可塑性樹脂９９〜８６質量％を含有する。
【００４９】
グラフト共重合体の含有量が少なすぎる場合には、十分な耐衝撃性が得られず、又十分な耐加水分解性、耐熱着性が得られない。一方、グラフト共重合体の含有量が多すぎる場合には熱可塑性樹脂の他の優れた特性が失われる傾向にある。
【００５０】
本発明の熱可塑性樹脂組成物の調製方法は特に限定されるものではなく、公知の技術、例えばヘンシェルミキサー、タンブラー等で粉体、粒状物を混合し、これを押出し機、ニーダー、ミキサー等で溶融混合する方法、あらかじめ溶融させた成分に他成分を逐次混合していく方法、さらには混合物を射出成型機で成型する方法等各種方法で製造することができる。
【００５１】
本発明の熱可塑性樹脂組成物には、熱又は光に対する安定剤、例えばフェーノール系、フォスファイト系安定剤、紫外線吸収剤、アミン系の光安定剤を添加してもよい。又公知の難燃化剤例えばリン系、ブロム系、シリコーン系、有機金属塩系難燃剤を添加しても良い。さらに耐加水分解性等の改質剤、酸化チタン、タルク等の充填剤、染顔料、可塑剤等を必要に応じて添加することができる。
【実施例】
【００５２】
以下実施例により本発明を具体的に説明する。なお各実施例及び比較例での諸物性の測定法は次の通り行った。
【００５３】
（１）重合率
ラテックスを１８０℃で３０分加熱して固形分を測定し、仕込み量からの計算値との比較により、重合率を求めた。
【００５４】
（２）アイゾット衝撃強度
３０ｍｍΦ二軸押し出し機にてシリンダー温度２８０℃ で溶融混練し、ペレット状に賦型して種々の組成物を得た。さらに射出成形することで試験片を得た。評価はＡＳＴＭＤ−２５６に準じて、−３０℃で測定した。
【００５５】
（３）耐加水分解性
賦型ペレットを１２０℃、１００％ＲＨ 雰囲気下に６０時間調湿し、その前後のメルトインデックス（ＭＩ）を測定した。ΔＭＩ＝加水分解後のＭＩ／加水分解前のＭＩとして計算した。
【００５６】
（４）アルミニウムイオン量
ＩＣＰ発光分析装置：Thermo社IRIS Intrepid  II XSPＩＣＰにより測定を行った。アルミニウムイオンを含まないサンプルにより確認した検出下限は７ｐｐｍである。
【００５７】
（５）ガラス転移温度
グラフト成分のガラス転移温度は、ポリマーハンドブックに記載の各成分のガラス転移温度を基に、ＦＯＸの式によって計算した。
【００５８】
製造例１  シリコーンゴム重合体ラテックス（Ｓ−１）の製造
テトラエトキシシラン２質量部、γ−メタクリロイルオキシプロピルジメトキシメチルシラン０．５質量部及びオクタメチルシクロテトラシロキサン９７．５質量部を混合し、シロキサン混合物１００質量部を得た。ドデシルベンゼンスルホン酸ナトリウム及びドデシルベンゼンスルホン酸をそれぞれ０．６７質量部溶解した蒸留水２００質量部に上記混合シロキサン１００質量部を加え、ホモミキサーにて１０，０００ｒｐｍで予備撹拌した後、ホモジナイザーにより２０ＭＰａの圧力で乳化、分散させ、オルガノシロキサンラテックスを得た。この混合液をコンデンサー及び撹拌翼を備えたセパラブルフラスコに移し、混合撹拌しながら８０℃で５時間加熱した後２０℃で放置し、４８時間後に水酸化ナトリウム水溶液でこのラテックスのｐＨを７．４に中和して重合を完結させ、ポリオルガノシロキサンラテックスを得た。ポリオルガノシロキサンの平均粒子径は１７０ｎｍであった。
【００５９】
実施例１   シリコーン−アクリル複合ゴムグラフト共重合体（Ｇ−１）の製造
上記ポリオルガノシロキサンラテックスを固形分換算で１０質量部採取し、撹拌機を備えたセパラブルフラスコに入れ、ラウリル硫酸ナトリウム０．２質量部（固形分換算）及び蒸留水２７０質量部を加え、窒素置換をしてから５０℃ に昇温し、ｎ−ブチルアクリレート７８質量部、アリルメタクリレート０．４質量部及びｔｅｒｔ−ブチルヒドロペルオキシド０．５質量部の混合液を仕込み、３０分間撹拌し、この混合液をポリオルガノシロキサン粒子に浸透させた。次いで、硫酸第１鉄０．０００２質量部、エチレンジアミン四酢酸二ナトリウム塩０．０００６質量部、ロンガリット０．１８質量部及び蒸留水１０質量部の混合液を仕込み、ラジカル重合を開始させ、その後内温７０℃で９０分間保持して重合を完了させ、複合ゴムラテックスを得た。
【００６０】
この複合ゴムラテックスに、ｔｅｒｔ−ブチルヒドロペルオキシド０．０８質量部、メチルメタクリレート１１質量部とブチルアクリレート１質量部との混合液を６５℃で３０分間にわたり滴下し、その後６５℃で２時間保持し、複合ゴムへのグラフト重合を完了させた。最終的な重合率は、９９質量％以上であった。グラフト成分のガラス転移温度は、８５℃である。
【００６１】
得られたグラフト共重合体ラテックスを５質量％酢酸カルシウム水溶液４００質量部にて凝析させ９０℃で熱処理固化した。その後凝固物を温水で洗浄し、さらに乾燥してグラフト共重合体を得た。
【００６２】
アルミニウムイオンの量は、検出限界以下であった。
【００６３】
比較例１  シリコーン−アクリル複合ゴムグラフト共重合体（Ｇ−２）の製造
５質量％酢酸カルシウム水溶液の代わりに、１質量％硫酸アルミニウム水溶液を用いることにより、グラフト共重合体を得た。アルミニウムイオンの量は、３３１ｐｐｍであった。
【００６４】
実施例２、比較例２及び比較例３
表１に記載の組成比で３０ｍｍΦ 二軸押し出し機にてシリンダー温度２８０℃ で溶融混練し、ペレット状に賦型して種々の組成物を得た。さらに射出成形することで１／４インチ厚アイゾッド試験片を得た。ポリカーボネートは、三菱エンジニアリングプラスチックス社製ユーピロンＳ−２０００Ｆを用いた。
【００６５】
【表１】
2008019349.tif 000002
【産業上の利用可能性】
【００６６】
表１に示した通り、実施例の複合ゴム系グラフト共重合体を添加した熱可塑性樹脂組成物は、低温衝撃強度が良好であると共に、ΔＭＩが小さく、耐加水分解性が良好である。以上に示した通り、本発明の複合ゴム系グラフト共重合体は、衝撃強度発現性及び耐加水分解性のバランスに優れた熱可塑性樹脂組成物を与えるものである。